(57)【要約】【課題】分散媒である（メタ）アクリレート類中に分散質として微細な酸化ジルコニウム粒子を高濃度で含みながら、高透明性と高流動性を有する重合性組成物を提供する。更に、そのような重合性組成物を容易に安定して得ることができる製造方法を提供する。【解決手段】本発明によれば、（ａ）酸化ジルコニウム粒子１０〜７０重量％と、（ｂ）酸化ジルコニウム粒子１００重量部に対して８〜４０重量部の分散剤と、（ｃ）（メタ）アクリレート類とを含む重合性組成物であって、  上記分散剤がシランカップリング剤とポリオキシエチレンアルキルエーテルリン酸エステルアニオン界面活性剤の組み合わせからなり、上記分散剤において、シランカップリング剤のポリオキシエチレンアルキルエーテルリン酸エステルアニオン界面活性剤に対する重量比が８５／１５〜３０／７０の範囲にある重合性組成物が提供される。また、上記重合性組成物の製造方法も提供される。【選択図】なし【特許請求の範囲】
【請求項１】
（ａ）酸化ジルコニウム粒子１０〜７０重量％と、
（ｂ）上記酸化ジルコニウム粒子１００重量部に対して８〜４０重量部の分散剤と、
（ｃ）（メタ）アクリレート類と
を含む重合性組成物であって、
上記分散剤がシランカップリング剤とポリオキシエチレンアルキルエーテルリン酸エステルアニオン界面活性剤の組み合わせからなり、上記分散剤において、シランカップリング剤のポリオキシエチレンアルキルエーテルリン酸エステルアニオン界面活性剤に対する重量比が８５／１５〜３０／７０の範囲にある重合性組成物。
【請求項２】
上記酸化ジルコニウム粒子が平均粒子径１００ｎｍ以下のものである請求項１に記載の重合性組成物。
【請求項３】
上記分散剤を酸化ジルコニウム粒子１００重量部に対して１０〜３０重量部の範囲で含む請求項１に記載の重合性組成物。
【請求項４】
１．５５〜１．７５の範囲の屈折率を有する請求項１から３のいずれかに記載の重合性組成物。
【請求項５】
（ａ）酸化ジルコニウム粒子の有機溶媒分散液に
（ｂ）分散剤と
（ｃ）（メタ）アクリレート類を加え、
得られた混合物を攪拌下に加熱して、この混合物から上記有機溶媒を除去して、上記酸化ジルコニウム粒子１０〜７０重量％と、上記分散剤と、上記（メタ）アクリレート類とを含む重合性組成物の製造方法であって、
上記分散剤がシランカップリング剤とポリオキシエチレンアルキルエーテルリン酸エステルアニオン界面活性剤の組み合わせからなり、
上記分散剤において、シランカップリング剤のポリオキシエチレンアルキルエーテルリン酸エステルアニオン界面活性剤に対する重量比が８５／１５〜３０／７０の範囲にあり、
上記分散剤を酸化ジルコニウム粒子１００重量部に対して８〜４０重量部の範囲で用いる重合性組成物の製造方法。
【請求項６】
上記酸化ジルコニウム粒子の有機溶媒分散液における上記酸化ジルコニウム粒子が平均粒子径１００ｎｍ以下のものである請求項５に記載の重合性組成物の製造方法。
【請求項７】
上記分散剤を酸化ジルコニウム粒子１００重量部に対して１０〜３０重量部の範囲で用いる請求項５に記載の重合性組成物の製造方法。
【発明の詳細な説明】
【技術分野】
【０００１】
本発明は酸化ジルコニウム粒子と（メタ）アクリレート類を含む重合性組成物とその製造方法に関する。詳しくは、本発明は、酸化ジルコニウム粒子と（メタ）アクリレート類を含む高透明性と高屈折率と高流動性を有する重合性組成物であって、重合開始剤の存在下に光や熱によって高透明性と高屈折率を有する硬化物を与える重合性組成物とその製造方法に関する。
【背景技術】
【０００２】
液晶ディスプレイ（ＬＣＤ）のようなプラスチック基板、発光ダイオード（ＬＥＤ）における半導体素子の封止用樹脂材料、光学レンズ等の光学材料用の透明樹脂材料や接着剤等として、近年、屈折率の高い微細な酸化ジルコニウム粒子を（メタ）アクリレート類からなる分散媒に分散させてなる高透明性と高屈折率を有する重合性組成物が種々、提案され、また、実用化されている。
【０００３】
上記重合性組成物は、これを用途に応じて、適宜の基材上に塗布し、又は成形用の金型内に注入した後、加熱し、又は紫外線等の光を照射して、上記（メタ）アクリレート類を重合、硬化させることによって、高透明性と高屈折率を有する樹脂被膜や樹脂成形体を得ることができる。
【０００４】
しかし、酸化ジルコニウム粒子は、表面にヒドロキシ基を有して、本来、親水性であるので、これを有機溶媒や（メタ）アクリレート類に分散させる場合に、その有機溶媒や（メタ）アクリレートに十分な親和性をもたないときは、酸化ジルコニウム粒子が容易に凝集したり、また、得られた混合物が白濁したり、時には、著しく増粘して、流動性を失うことさえある。
【０００５】
そこで、酸化ジルコニウム粒子は、通常、有機溶媒や（メタ）アクリレート類に親和性を有するように表面処理して、有機溶媒や（メタ）アクリレート類に分散させることが提案されている。
【０００６】
例えば、酸化ジルコニウム粒子を有機酸にて表面処理して、酸化ジルコニウム粒子の表面のヒドロキシ基と有機酸を水素結合させて、有機酸を酸化ジルコニウム粒子の表面に吸着させ、このように、表面修飾した酸化ジルコニウム粒子を有機溶媒や（メタ）アクリレートに分散させて、酸化ジルコニウム粒子を含む重合性組成物を得ることが提案されている（特許文献１参照）。
【０００７】
酸化ジルコニウム粒子をシランカップリング剤で表面処理する方法もよく知られている。例えば、酸化ジルコニウム粒子の有機溶媒分散液にシランカップリング剤を加え、酸化ジルコニウム粒子を表面処理し、分散媒を除去した後、（メタ）アクリレート類を加えて、酸化ジルコニウム粒子を含む重合性組成物を得ることが提案されている（特許文献２参照）。
【０００８】
更に、シランカップリング剤と界面活性剤を併用する酸化ジルコニウム粒子の表面処理も提案されている。例えば、酸化ジルコニウム粒子を湿式粉砕攪拌機を用いて、有機溶媒中、リン酸エステル系界面活性剤とシランカップリング剤にて順次に湿式分散処理した後、これに（メタ）アクリレート類を加え、上記有機溶媒を除去して、酸化ジルコニウム粒子を含む重合性組成物を得ることが提案されている（特許文献３参照）。
【０００９】
本発明者らは、酸化ジルコニウム粒子と（メタ）アクリレート類を含む重合性組成物の上述した状況の下、シランカップリング剤とポリオキシエチレンアルキルエーテルリン酸エステルアニオン界面活性剤の所定割合の組み合わせを分散剤とし、これを酸化ジルコニウム粒子に対して所定の割合で用いることによって、分散媒である（メタ）アクリレート類中に分散質として酸化ジルコニウム粒子を高濃度で含み、高屈折率を有しながら、高透明性と高流動性を有する重合性組成物を得ることができ、好ましい態様によれば、上記分散剤を少量を用いることによって、平均粒子径１０ｎｍ以下の酸化ジルコニウム粒子を高濃度で含みながら、それでいて、高透明性と高流動性と高屈折率を有する重合性組成物を得ることができることを見出して本発明を完成したものである。
【先行技術文献】
【特許文献】
【００１０】
【特許文献１】特開２００９−１９１１６７号公報
【特許文献２】特開２０１１−２０１７４０号公報
【特許文献３】特開２０１０−１８９５０６号公報
【発明の概要】
【発明が解決しようとする課題】
【００１１】
従って、本発明は、分散媒である（メタ）アクリレート類中に分散質として酸化ジルコニウム粒子を好ましくは高濃度で含み、従って、高屈折率を有しながら、高透明性と高流動性を有する重合性組成物を提供することを目的とし、好ましい態様によれば、平均粒子径１０ｎｍ以下、特に、好ましい態様によれば、平均粒子径１〜１０ｎｍの範囲の酸化ジルコニウム粒子を高濃度で含みながら、高透明性と高流動性と高屈折率を有する重合性組成物を提供することを目的とする。更に、本発明は、そのような重合性組成物を容易に得ることができる製造方法を提供することを目的とする。
【課題を解決するための手段】
【００１２】
本発明によれば、
（ａ）酸化ジルコニウム粒子１０〜７０重量％と、
（ｂ）上記酸化ジルコニウム粒子１００重量部に対して８〜４０重量部の分散剤と、
（ｃ）（メタ）アクリレート類と
を含む重合性組成物であって、
上記分散剤がシランカップリング剤とポリオキシエチレンアルキルエーテルリン酸エステルアニオン界面活性剤の組み合わせからなり、上記分散剤において、シランカップリング剤のポリオキシエチレンアルキルエーテルリン酸エステルアニオン界面活性剤に対する重量比が８５／１５〜３０／７０の範囲にある重合性組成物が提供される。
【００１３】
本発明において、上記重合性組成物は、酸化ジルコニウム粒子と分散剤と（メタ）アクリレート類を必須成分として含み、その他の成分を１０重量％以下の範囲で、好ましくは、５重量％以下の範囲で含んでよく、すべての成分は合計で１００重量％を構成する。
本発明において、上記重合性組成物は、最も好ましくは、酸化ジルコニウム粒子と分散剤と残余（メタ）アクリレート類からなり、これらの成分が合計で１００重量％を構成する。
【００１４】
本発明による重合性組成物において、酸化ジルコニウム粒子は、通常、平均粒子径が１００ｎｍ以下であり、好ましくは、１〜１０ｎｍの範囲である。
【００１５】
本発明による重合性組成物は、好ましくは、上記分散剤を酸化ジルコニウム粒子１００重量部に対して１０〜３０重量部の範囲で含む。
【００１６】
また、本発明によれば、上記重合性組成物の製造方法が提供される。即ち、本発明によれば、
（ａ）酸化ジルコニウム粒子の有機溶媒分散液に
（ｂ）分散剤と
（ｃ）（メタ）アクリレート類を加え、
得られた混合物を攪拌下に加熱して、この混合物から上記有機溶媒を除去して、上記酸化ジルコニウム粒子１０〜７０重量％と、分散剤と、（メタ）アクリレート類とを含む重合性組成物の製造方法であって、
上記分散剤がシランカップリング剤とポリオキシエチレンアルキルエーテルリン酸エステルアニオン界面活性剤の組み合わせからなり、
上記分散剤において、シランカップリング剤のポリオキシエチレンアルキルエーテルリン酸エステルアニオン界面活性剤に対する重量比が８５／１５〜３０／７０の範囲にあり、
上記分散剤を酸化ジルコニウム粒子１００重量部に対して８〜４０重量部の範囲で用いる重合性組成物の製造方法が提供される。
【００１７】
本発明の方法においては、用いる酸化ジルコニウム粒子の有機溶媒分散液における酸化ジルコニウム粒子の平均粒子径は、通常、１００ｎｍ以下であり、好ましくは、１〜１０ｎｍの範囲である。
【００１８】
また、本発明の方法においては、好ましくは、上記分散剤を上記酸化ジルコニウム粒子１００重量部に対して１０〜３０重量部の範囲で用いる。
【発明の効果】
【００１９】
本発明による重合性組成物は、酸化ジルコニウム粒子１０〜７０重量％と分散剤と（メタ）アクリレート類を含み、上記酸化ジルコニウム粒子は、好ましくは、平均粒子径１００ｎｍ以下、特に、好ましくは、１〜１０ｎｍの範囲であり、高屈折率を有しながら、高透明性と高流動性を有している。
【００２０】
特に、本発明の好ましい態様によれば、平均粒子径１〜１０ｎｍの範囲の微細な酸化ジルコニウム粒子を３０重量％以上の濃度で含み、高屈折率を有しながら、高透明性と高流動性を有し、種々の光学材料用の透明樹脂材料や接着剤等として好適に用いることができる。
【００２１】
また、本発明の方法によれば、酸化ジルコニウム粒子が微細であっても、また、酸化ジルコニウム粒子濃度が高くとも、酸化ジルコニウム粒子の凝集、白濁、ゲル化等なしに、上述した高透明性と高屈折率と高流動性を有する重合性組成物を容易に且つ安定して得ることができる。
【発明を実施するための形態】
【００２２】
本発明による重合性組成物は、
（ａ）酸化ジルコニウム粒子１０〜７０重量％と、
（ｂ）上記酸化ジルコニウム粒子１００重量部に対して８〜４０重量部の分散剤と、
（ｃ）（メタ）アクリレート類と
を含む重合性組成物であって、
上記分散剤がシランカップリング剤とポリオキシエチレンアルキルエーテルリン酸エステルアニオン界面活性剤の組み合わせからなり、上記分散剤において、シランカップリング剤のポリオキシエチレンアルキルエーテルリン酸エステルアニオン界面活性剤に対する重量比が８５／１５〜３０／７０の範囲にあるものである。
【００２３】
本発明による重合性組成物において、上記酸化ジルコニウム粒子の平均粒子径は、通常、１００ｎｍ以下であり、好ましくは、１０ｎｍ以下であり、より好ましくは、１〜１０ｎｍの範囲であり、最も好ましくは、１〜５ｎｍの範囲である。ここに、重合性組成物における酸化ジルコニウム粒子の平均粒子径は、重合性組成物を希釈し、得られた希釈物について動的光散乱法にて測定した値である。
【００２４】
また、後述するように、本発明による重合性組成物の製造において用いる酸化ジルコニウム粒子の有機溶媒分散液における酸化ジルコニウム粒子の平均粒子径も、上記酸化ジルコニウム粒子の有機溶媒分散液について動的光散乱法にて測定した値である。
【００２５】
本発明による重合性組成物においては、上記酸化ジルコニウム粒子は、アルミニウム、マグネシウム、チタンのほか例えば、イットリウムのような希土類元素を安定化元素として含んでいてもよい。
【００２６】
また、本発明による重合性組成物において、上記酸化ジルコニウム粒子は、適宜の溶媒中でジルコニウム塩をアルカリで中和して得られたものでもよく、このような方法によれば、好ましい態様によれば、平均粒子径１０ｎｍ以下の酸化ジルコニウム粒子を得ることができる。しかし、本発明においては、上記酸化ジルコニウム粒子は、所謂トップダウン方式によって製造されたものでもよい。即ち、粗大な酸化ジルコニウム粒子を機械的に粉砕して、平均粒子径１００ｎｍ以下としたものでもよい。
【００２７】
本発明による重合性組成物においては、酸化ジルコニウム粒子と共に、分散剤としてシランカップリング剤とポリオキシエチレンアルキルエーテルリン酸エステルアニオン界面活性剤の組み合わせを含み、この分散剤において、上記シランカップリング剤の上記ポリオキシエチレンアルキルエーテルリン酸エステルアニオン界面活性剤に対する重量比、即ち、シランカップリング剤／ポリオキシエチレンアルキルエーテルリン酸エステルアニオン界面活性剤重量比は８５／１５〜３０／７０の範囲であり、好ましくは、７５／２５〜４０／６０の範囲であり、しかも、本発明による重合性組成物は、このような分散剤を上記酸化ジルコニウム粒子１００重量部に対する割合が８〜４０重量部の範囲、好ましくは、１０〜３０重量部の範囲、より好ましくは、１０〜２０重量部の範囲で含むことによって、上記酸化ジルコニウム粒子が分散媒である（メタ）アクリレート類において、白濁、凝集、ゲル化等を起こすことなく、微細且つ安定に分散しており、重合性組成物は、高透明性と高流動性を有している。
【００２８】
本発明による重合性組成物は、酸化ジルコニウム粒子を１０〜７０重量％の範囲で含む。本発明において、重合性組成物における酸化ジルコニウム粒子の割合が１０重量％よりも少ないときは、高屈折率を有する重合性組成物を得ることが困難である。しかし、重合性組成物における酸化ジルコニウム粒子の割合が７０重量％よりも多いときは、重合性組成物の安定性が損なわれるのみならず、流動性が低下して、所要の被膜や成形物を得ることが困難になる。
【００２９】
本発明による重合性組成物において、酸化ジルコニウム粒子濃度の下限値は、上述したように、１０重量％であり、好ましくは、２０重量％であり、より好ましくは、２５重量％であり、特に好ましくは、３０重量％である。
【００３０】
一方、本発明による重合性組成物において、酸化ジルコニウム粒子濃度の上限値は、上述したように、７０重量％であり、好ましくは、６５重量％であり、より好ましくは、６０重量％であり、特に好ましくは、５５重量％である。
【００３１】
本発明による重合性組成物は、好ましくは、このように酸化ジルコニウム粒子を高濃度で含みながら、それでいて、酸化ジルコニウム粒子が（メタ）アクリレート類中において、凝集、白濁、ゲル化することなしに、安定に分散していると共に、高透明性と高流動性を有している。
【００３２】
特に、本発明によれば、重合性組成物は、その安定性、透明性、流動性及び屈折率を考慮すれば、酸化ジルコニウム粒子濃度は、好ましくは、２０〜６５重量％の範囲であり、より好ましくは、２５〜６０重量％の範囲であり、最も好ましくは、３０〜５５重量％の範囲である。
【００３３】
本発明において用いるシランカップリング剤は、通常、次の一般式(Ｉ)
Ｒn−Ｓｉ−Ｘ4-n
（Ｉ）
（式中、Ｒは非反応性基又は反応性官能基を含む基を示し、Ｘは加水分解性基又はヒドロキシ基を示し、ｎは１、２又は３である。）
で表される。
【００３４】
上記非反応性基としては、例えば、アルキル基、シクロアルキル基、ハロゲン化アルキル基、フェニル基、アルキルフェニル基等を挙げることができ、上記反応性官能基を含む基としては、例えば、アミノ基、エポキシ基、ビニル基、メルカプト基、ハロゲン原子、（メタ）アクリロイル基等を含む基を挙げることができる。
【００３５】
従って、非反応性基を有する所謂非反応性シランカップリング剤の具体例として、例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ブチルトリメトキシシラン、ヘキシルトリメトキシシラン、デシルトリメトキシシラン、ブチルトリエトキシシラン、イソブチルトリエトキシシラン、ヘキシルトリエトキシシラン、オクチルトリエトキシシラン、デシルトリエトキシシラン、３，３，３−トリフルオロプロピルトリメトキシシラン、メチル−３，３，３−トリフルオロプロピルジメトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、ジメチルメトキシヒドロキシシラン等を挙げることができる。
【００３６】
反応性官能基を含む基を有する所謂反応性シランカップリング剤の具体例としては、例えば、Ｎ−２−（アミノエチル）−３−アミノプロピルトリメトキシシラン、ビニルトリメトキシシラン、ビニルトリエトキシシラン、ビニルトリス（β−メトキシエトキシ）シラン、β−（３，４−エポキシシクロヘキシル）エチルトリメトキシシラン、γ−グリシドキシメチルトリメトキシシラン、γ−グリシドキシメチルトリエキシシラン、γ−グリシドキシエチルトリメトキシシラン、γ−グリシドキシエチルトリエトキシシラン、γ−グリシドキシプロピルトリメトキシシラン、γ−グリシドキシプロピルトリエトキシシラン、γ−（β−グリシドキシエトキシ)プロピルトリメトキシシラン、γ−（メタ）アクリロイルオキシメチルトリメトキシシラン、γ−（メタ）アクリロイルオキシメチルトリエトキシシラン、γ−（メタ）アクリロイルオキシエチルトリメトキシシラン、γ−（メタ）アクリロイルオキシエチルトリエトキシシラン、γ−（メタ）アクリロイルオキシプロピルトリメトキシシラン、γ−（メタ）アクリロイルオキシプロピルトリエトキシシラン、γ-メルカプトプロピルトリメトキシシラン、ｐ−スチリルトリメトキシシラン、メチルトリクロロシラン等を挙げることができる。
【００３７】
本発明においては、特に、高屈折率を有する重合性組成物を得る場合には、同様に、高屈折率 、例えば、１．４５以上を有するシランカップリング剤が用いられる。そのような高屈折率を有するシランカップリング剤としては、例えば、ｐ−スチリルトリメトキシシラン、フェニルトリメトキシシラン、フェニルトリエトキシシラン、Ｎ−フェニル−３−アミノプロピルトリメトキシシラン、ビス（トリエトキシシリルプロピル）テトラスルフィド等を挙げることができる。これらのシランカップリング剤は必要に応じて、２種以上を組み合わせて用いられる。
【００３８】
本発明において用いるポリオキシエチレンアルキルエーテルリン酸エステルアニオン界面活性剤は、好ましくは、次の一般式（II）
【００３９】
【化１】
2016210948.tif 000002
【００４０】
（式中、Ｒは炭素原子数４〜１８のアルキル基又はアルケニル基であり、Ｍは水素原子又は金属イオン、アンモニウムイオン又は有機塩基イオンであり、ｎは１〜２０の範囲の数であり、ｋは１又は２である。）
で表されるモノエステル、ジエステル又はこれらの混合物である。
【００４１】
上記金属イオンは、好ましくは、ナトリウムイオン、カリウムイオン等のアルカリ金属イオン、マグネシウムイオン等のアルカリ土類金属イオンであり、有機塩基イオンは、例えば、トリエタノールアミンイオンのようなアルカノールアミンイオンを含むアミンイオンである。
【００４２】
このようなポリオキシエチレンアルキルエーテルリン酸エステルアニオン界面活性剤としては、例えば、東邦化学工業（株）から入手し得るフォスファノールＲＡ−６００、ＭＬ−２２０、ＭＬ−２４０、ＲＤ−５１０Ｙ、ＲＳ−４１０、ＲＳ−６１０、ＲＳ−７１０等を挙げることができる。
【００４３】
本発明による重合性組成物は、酸化ジルコニウム粒子のための分散剤として上記シランカップリング剤と上記ポリオキシエチレンアルキルエーテルリン酸エステルアニオン界面活性剤の組み合わせを含み、この分散剤において、シランカップリング剤／ポリオキシエチレンアルキルエーテルリン酸エステルアニオン界面活性剤重量比は８５／１５〜３０／７０の範囲であり、好ましくは、７５／２５〜４０／６０の範囲であり、しかも、このような分散剤を酸化ジルコニウム粒子１００重量部に対する割合が８〜４０重量部の範囲、好ましくは、１０〜３０重量部の範囲、より好ましくは、１０〜２０重量部の範囲にて含み、重合性成分として（メタ）アクリレート類を含む。
【００４４】
本発明において、上記（メタ）アクリレート類とは、光又は熱による重合性を有するメタアクリレート類及び／又はアクリレート類を意味する。
【００４５】
そのような（メタ）アクリレート類としては、分子内に１個の（メタ）アクリロイル基を有する単官能（メタ）アクリレート類と分子内に２個以上の（メタ）アクリロイル基を有する多官能（メタ）アクリレート類を挙げることができる。
【００４６】
上記単官能メタクリレート類としては、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、シクロヘキシル（メタ）アクリレート、２−ヒドロキシエチル（メタ）アクリレート、２−ヒドロキプロピル（メタ）アクリレート、２−ヒドロキシブチル（メタ）アクリレート、４−ヒドロキシブチル（メタ）アクリレート、グリシジル（メタ）アクリレート、テトラヒドロフルフリル（メタ）アクリレート、フェニルグリシジル（メタ）アクリレート、ジメチルアミノメチル（メタ）アクリレート、フェニルセロソルブ（メタ）アクリレート、ジシクロペンテニル（メタ）アクリレート、ビフェニル（メタ）アクリレート、２−ヒドロキシエチル（メタ）アクリロイルフォスフェート、フェニル（メタ）アクリレート、フェノキシエチル（メタ）アクリレート、フェノキシプロピル（メタ）アクリレート、ベンジル（メタ）アクリレート、シクロヘキシルメタクリレート等を挙げることができる。
【００４７】
また、多官能（メタ）アクリレート類としては、エチレングリコールジ（メタ）アクリレート、ジエチレングリコールジ（メタ）アクリレート、トリエチレングリコールジ（メタ）アクリレート、テトラエチレングリコールジ（メタ）アクリレート、ノナエチレングリコールジ（メタ）アクリレート、１，３−ブチレングリコールジ（メタ）アクリレート、１，４ブタンジオールジ（メタ）アクリレート、トリメチロールプロパントリ（メタ）アクリレート、ネオペンチルグリコールジ（メタ）アクリレート、１，６−ヘキサメチレンジ（メタ）アクリレート、ヒドロキシピバリン酸エステルネオペンチルグリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、トリス（メタ）アクリロキシエチルイソシアヌレート等を挙げることができる。
【００４８】
本発明による重合性組成物は、前述した酸化ジルコニウム粒子と共に、このような（メタ）アクリレート類を含み、熱重合させるときは熱重合開始剤の存在下に加熱し、また、光重合させるときは、光重合開始剤の存在下に光、例えば、紫外線や電子線を照射することによって、上記単官能及び／又は多官能（メタ）アクリレート類が重合し、かくして、高透明性と高屈折率を有する熱又は光硬化物を与える。
【００４９】
本発明において、硬化物とは、本発明による重合性組成物が（メタ）アクリレート類として単官能（メタ）アクリレート類のみを含むときは、酸化ジルコニウムを含む単官能（メタ）アクリレート類のポリマーからなる固化物をいい、本発明による重合性組成物が（メタ）アクリレート類として多官能（メタ）アクリレート類と（単官能（メタ）アクリレート類）を含むときは、酸化ジルコニウムを含む多官能（メタ）アクリレート類（と単官能（メタ）アクリレート類）が（共）重合してなる架橋構造を有する（通常、不溶不融の）固化物をいう。
【００５０】
本発明による重合性組成物は、前述したように、酸化ジルコニウム粒子と分散剤と（メタ）アクリレート類を必須成分として含み、その他の成分を１０重量％以下の範囲で、好ましくは、５重量％以下の範囲で含んでよく、この場合、酸化ジルコニウム粒子、分散剤、（メタ）アクリレート類及びその他の成分の合計量が１００重量％を構成する。
【００５１】
最も好ましくは、本発明による重合性組成物は、酸化ジルコニウム粒子と分散剤と残余（メタ）アクリレート類からなり、この場合、これらの成分で１００重量％を構成する。
本発明による重合性組成物において、（メタ）アクリレート類の量は、好ましくは、１０〜８９重量％の範囲であり、好ましくは、１５〜７５重量％の範囲であり、より好ましくは、２０〜７０重量％の範囲であり、特に好ましくは、２５〜６５重量％の範囲である。
【００５２】
かくして、本発明によれば、重合性組成物は、好ましくは、酸化ジルコニウム粒子１０〜７０重量％と分散剤と（メタ）アクリレート類１０〜８９重量％を含み、より好ましくは、酸化ジルコニウム粒子２０〜６５重量％と分散剤と（メタ）アクリレート類１５〜７５重量％を含み、更に好ましくは、酸化ジルコニウム粒子２５〜６０重量％と分散剤と（メタ）アクリレート類２０〜７０重量％を含み、最も好ましくは、酸化ジルコニウム粒子３０〜５５重量％と分散剤と（メタ）アクリレート類２５〜６５重量％を含む。上記のいずれにおいても、分散剤は、酸化ジルコニウム粒子１００重量部に対して、８〜４０重量部の範囲であり、好ましくは、１０〜３０重量部の範囲であり、より好ましくは、１０〜２０重量部の範囲である。
【００５３】
本発明による重合性組成物は、酸化ジルコニウム粒子を高濃度に含む場合であっても、安定性と透明性にすぐれているのみならず、粘度が低く、流動性にもすぐれている。
【００５４】
即ち、本発明による重合性組成物の粘度は、酸化ジルコニウム粒子の濃度にもよるが、２５℃において、１００〜４００００ｍＰａ・ｓの範囲であり、好ましくは、１５０〜３００００ｍＰａ・ｓの範囲である。
【００５５】
また、本発明による重合性組成物は、用いるシランカップリング剤や（メタ）アクリレート類の屈折率にもよるが、通常、１．５５〜１．７５の範囲の屈折率を有し、好ましい態様によれば、１．６０以上、より好ましい態様によれば、１．６５以上の屈折率を有する硬化物を与える。
【００５６】
かくして、本発明による重合性組成物は、高い透明性と高い屈折率を有する光学樹脂材料として好適に用いることができる。
【００５７】
本発明による上述した重合性組成物は、本発明による下記の製造方法によって得ることができる。
【００５８】
即ち、本発明による重合性組成物の製造方法は、
（ａ）酸化ジルコニウム粒子の有機溶媒分散液に
（ｂ）分散剤と
（ｃ）（メタ）アクリレート類を加え、
得られた混合物を攪拌下に加熱して、この混合物から上記有機溶媒を除去して、酸化ジルコニウム粒子１０〜７０重量％と、分散剤と、重合性（メタ）アクリレート類とを含む重合性組成物の製造方法であって、
上記分散剤がシランカップリング剤とポリオキシエチレンアルキルエーテルリン酸エステルアニオン界面活性剤の組み合わせからなり、
上記分散剤において、シランカップリング剤のポリオキシエチレンアルキルエーテルリン酸エステルアニオン界面活性剤に対する重量比が８５／１５〜３０／７０の範囲にあり、
上記分散剤を酸化ジルコニウム粒子１００重量部に対して８〜４０重量部の範囲で用いるものである。
【００５９】
本発明において用いる酸化ジルコニウム粒子の有機溶媒分散液は、好ましくは、酸化ジルコニウム粒子の平均粒径が１００ｎｍ以下であり、好ましくは、１０ｎｍ以下であり、より好ましくは、１〜１０ｎｍの範囲であり、最も好ましくは、１〜５ｎｍの範囲である。
【００６０】
本発明において、酸化ジルコニウム粒子の有機溶媒分散液における分散媒、即ち、上記有機溶媒は、常圧下、加熱によって除去し得る程度の沸点、例えば、６０〜２００℃程度の沸点を有するものが好ましい。後述するように、例えば、メタノール、メチルエチルケトン、トルエン等がその代表的な例である。
【００６１】
即ち、例えば、平均粒子径が１０ｎｍ以下の微粒子の酸化ジルコニウム粒子の分散液は、最初、分散媒を水とした分散液として製造されることが多く、分散媒が有機溶媒である酸化ジルコニウム粒子の有機溶媒分散液は、このような分散媒が水である酸化ジルコニウム粒子分散液の分散媒である水を水混和性又は親水性有機溶媒で置換し、更に、必要に応じて、この水混和性又は親水性有機溶媒を疎水性乃至親油性有機溶媒に置換して製造されることが多い。
【００６２】
本発明においても、分散媒が水である酸化ジルコニウム粒子分散液の分散媒である水を水混和性有機溶媒、例えば、メタノールで置換して製造されたメタノール分散液を好ましく用いることができる。また、本発明においては、このメタノールをメチルエチルケトンやトルエンで置換した分散液も好ましく用いることができる。但し、メチルエチルケトンはメタノールよりは親油性であるが、親水性も親油性も相対的なものであるので、本発明においては、便宜上、メチルエチルケトンも親水性有機溶媒に含めている。
【００６３】
しかし、本発明による重合性組成物の製造においては、用いる酸化ジルコニウム粒子の有機溶媒分散液は、前述したように、トップダウン方式によるものでもよい。即ち、粗大な酸化ジルコニウム粒子を粉砕し、適宜の有機溶媒中に微粒子として分散させてなるものでもよい。
【００６４】
従って、本発明においては、酸化ジルコニウム粒子の有機溶媒分散液における分散媒である有機溶媒は、特に限定されるものではないが、上記水混和性又は親水性有機溶媒である場合、そのような水混和性有機溶媒は、特に限定されるものではなく、例えば、メタノール、エタノール、２−プロパノール、ｔ−ブチルアルコール等の脂肪族アルコール類、酢酸エチル、ギ酸メチル等の脂肪族カルボン酸エステル類、アセトン、メチルエチルケトン、メチルイソブチルケトン等の脂肪族ケトン類、エチレングリコール、グリセリン等の多価アルコール類や、これらの２種以上の混合物であるが、特に、好ましくは、メタノール、メチルエチルケトン、メチルイソブチルケトン又はこれらの混合物である。
【００６５】
本発明においては、酸化ジルコニウム粒子の有機溶媒分散液は、例えば、方法としてはそれ自体、既によく知られている蒸留置換法や限外濾過置換法によって、上記親水性有機溶媒を親油性有機溶媒に置換した酸化ジルコニウム粒子の有機溶媒分散液であってもよい。
【００６６】
従って、本発明においては、酸化ジルコニウム粒子の有機溶媒分散液は、例えば、ジエチルケトン、メチルイソブチルケトン、メチルアミルケトン、シクロヘキサノン等のケトン類、酢酸ブチル、プロピレングリコールメチルエーテルアセテート、ジエチレングリコールモノエチルエーテルアセテート、アクリル酸メチル、メタクリル酸メチル等のエステル類、ジブチルエーテル、ジオキサン等のエーテル類、ｎ−ヘキサン、シクロヘキサン、トルエン、キシレン、ソルベントナフサ等の炭化水素類、四塩化炭素、ジクロロエタン、クロロベンゼン等のハロゲン化炭素水素類、ジメチルホルムアミド、ジメチルアセトアミド、Ｎ−メチルピロリドン等のカルボン酸アミドを挙げることができる。これらの有機溶媒は、単独で、又は２種以上の混合物として用いられる。
【００６７】
更に、本発明においては、酸化ジルコニウム粒子の有機溶媒分散液は、当初の分散媒が、例えば、メタノ−ルである場合、重合性（メタ）アクリレート類の酸化ジルコニウム粒子の有機溶媒分散液への溶解を助けるために、酸化ジルコニウム粒子の有機溶媒分散液に重合性（メタ）アクリレート類を加える前に、酸化ジルコニウム粒子のメタノール分散液にメタノールと混和性を有すると共にメタノールよりも親油性である有機溶媒、例えば、メチルエチルケトンを加えてもよい。
【００６８】
上述した酸化ジルコニウム粒子の有機溶媒分散液は、その製造方法にもよるが、当初から、種々の添加剤、例えば、酸や塩基類、シランカップリング剤や界面活性剤等の分散剤を含んでいてもよい。しかし、このように、本発明において用いる酸化ジルコニウム粒子の有機溶媒分散液が当初からこれらの添加剤を含んでいる場合、これらの添加剤は、本発明における分散剤に含めない。即ち、これらの添加剤は、本発明において、分散剤として、その量を計算に含めない。
【００６９】
本発明による重合性組成物の製造においては、上述した酸化ジルコニウム粒子の有機溶媒分散液に分散剤としてシランカップリング剤と上記ポリオキシエチレンアルキルエーテルリン酸エステルアニオン界面活性剤の組み合わせ用いる。この分散剤において、シランカップリング剤／ポリオキシエチレンアルキルエーテルリン酸エステルアニオン界面活性剤重量比は８５／１５〜３０／７０の範囲にあり、しかも、このような分散剤を酸化ジルコニウム粒子の有機溶媒分散液における酸化ジルコニウム粒子１００重量部に対して８〜４０重量部の範囲で含み、好ましくは、１０〜３０重量部の範囲で含み、より好ましくは、１０〜２０重量部の範囲で含むように用いる。
【００７０】
上記シランカップリング剤及びポリオキシエチレンアルキルエーテルリン酸エステルアニオン界面活性剤については、前述したとおりである。
【００７１】
前述したように、特に、高屈折率を有する重合性組成物を得る場合には、同様に、高屈折率を有するシランカップリング剤が好ましく用いられる。
【００７２】
また、本発明による重合性組成物の製造に用いる（メタ）アクリレート類についても、前述したとおりであり、単官能（メタ）アクリレート類及び／又は多官能（メタ）アクリレート類が用いられる。
【００７３】
本発明によれば、このようにして、平均粒子径が１００ｎｍ以下、好ましくは、１０ｎｍ以下である酸化ジルコニウム粒子の有機溶媒分散液に（メタ）アクリレート類と共に、分散剤として上述したシランカップリング剤とポリオキシエチレンアルキルエーテルリン酸エステルアニオン界面活性剤の組み合わせを上記酸化ジルコニウム粒子に対して所定の割合にて加え、得られた混合物を加熱して、上記有機溶媒を混合物から除去することによって、上記酸化ジルコニウム粒子が（メタ）アクリレート類中において白濁、凝集、ゲル化等を起こすことなく、安定に分散していると共に、高透明性と高流動性を有する重合性組成物を得ることができる。
【００７４】
好ましい態様によれば、本発明によれば、上記酸化ジルコニウム粒子の有機溶媒分散液に先ず、シランカップリング剤とポリオキシエチレンアルキルエーテルリン酸エステルアニオン界面活性剤の組み合わせを加え、次いで、重合性（メタ）アクリレート類を加え、かくして、得られた混合物を攪拌しながら、上記酸化ジルコニウム粒子の有機溶媒分散液の分散媒の沸点以上の温度に加熱して、上記有機溶媒を混合物から除去することによって、本発明による重合性組成物を得ることができる。
【００７５】
上記混合物を加熱して、上記有機溶媒を混合物から除去する際の温度は、用いる分散媒である上記有機溶媒の沸点によるが、通常、４０〜１００℃の範囲であり、好ましくは、５０〜７０℃の範囲である。また、上記混合物を加熱して、酸化ジルコニウム粒子の有機溶媒分散液の分散媒を混合物から除去する際に、必要に応じて、混合物を減圧下に加熱してもよい。
【００７６】
本発明による重合性組成物は、上述したように、その製造に際して、出発物質として、酸化ジルコニウム粒子の有機溶媒分散液を用いるので、得られる重合性組成物が１０重量％以下の範囲、即ち、０〜１０重量％の範囲の上記有機溶媒を含むことは許容される。即ち、本発明による重合性組成物は、酸化ジルコニウム粒子１０〜７０重量％と前記分散剤と前記（メタ）アクリレート類を含み、上記有機溶媒を０〜１０重量％の範囲、好ましくは、０〜５重量％の範囲で含んでいてもよい。
【００７７】
このように、本発明による重合性組成物は、酸化ジルコニウム粒子を１０重量％以上の範囲で含み、好ましい態様によれば、酸化ジルコニウム粒子を３０重量％以上の範囲で含みながら、それでいて、酸化ジルコニウム粒子が重合性（メタ）アクリレート類中において、安定に分散していると共に、高透明性と高流動性を有している。
【００７８】
従って、本発明によれば、好ましい態様においては、酸化ジルコニウム粒子に対して、少量の分散剤を用いることによって、透明性と流動性にすぐれる重合性組成物を得ることができる。
【００７９】
このようにして得られる重合性組成物は、前述したように、用いるシランカップリング剤の屈折率にもよるが、通常、１．５５〜１．７５の範囲の屈折率を有し、従って、好ましい場合には、１．６０以上、より好ましい場合には、１．６５以上の屈折率を有する硬化物を与える。
【００８０】
本発明による重合性組成物は、これに紫外線、電子線等の活性エネルギー線の照射によりラジカルを発生する光重合開始剤又は加熱によりラジカルを発生する熱重合開始剤を適量、配合すれば、（メタ）アクリレート類がそのような重合開始剤の作用によって重合するので、それぞれ光重合性組成物又は熱重合性組成物を与える。
【００８１】
本発明においては、そのような光重合開始剤及び熱重合開始剤としてはいずれも、従来から知られているものを適宜に用いることができる。
【００８２】
光重合開始剤としては、例えば、ベンゾフェノン、ベンゾインメチルエーテル、ベンゾインプロピルエーテル、ジエトキシアセトフェノン、１−ヒドロキシシクロヘキシルフェニルケトン、２，６−ジメチルベンゾイルジフェニルホスフィンオキシド、２，４，６−トリメチルベンゾイルジフェニルホシフィンオキシド等を挙げることができる。これらの光重合開始剤は、単独で、又は２種以上を混合して用いられる。
【００８３】
熱重合開始剤としては、例えば、ハイドロパーオキサイド、ｔ−ブチルハイドロパーキサイド、ジイソプロピルベンゼンハイドロパーオキサイド、１，１，３，３−テトラメチルブチルハイドロパーオキサイド等のハイドロパーオキサイド類、ジｔ−ブチルパーオキサイド、ジクミルパーオキサイド等のジアルキルパーオキサイド類、ｔ−ブチルパーオキシベンゾエート、ｔ−ブチルパーオキシ（２−エチルヘキサノエート）等のパーオキシエステル類、ベンゾイルパーオキシド等のジアシルパーオキサイド類、ジイソプロピルパーオキシカーボネート等のパーオキシカーボネート類、パーオキシケタール、ケトンパーオキサイド等の過酸化物を挙げることができる。これらの重合開始剤も、単独で、又は２種以上を混合して用いられる。
【実施例】
【００８４】
以下に実施例を挙げて本発明を説明するが、本発明はこれら実施例により何ら限定されるものではない。以下において、「部」は特に断りのない限り、「重量部」を意味する。また、以下において、酸化ジルコニウムのメタノール分散体、シランカップリング剤、ポリオキシエチレンアルキルエーテルリン酸エステルアニオン界面活性剤及び（メタ）アクリレート類は下記のものを用いた。
【００８５】
酸化ジルコニウム粒子メタノール分散体
堺化学工業（株）製酸化ジルコニウム粒子メタノール分散体、ＳＺＲ−Ｍ、酸化ジルコニウム粒子濃度３０重量％、動的光散乱法による酸化ジルコニウムの平均粒子径３ｎｍ
シランカップリング剤Ａ
信越化学工業（株）製ｐ−スチリルトリメトキシシラン、ＫＢＭ−１４０３
シランカップリング剤Ｂ
信越化学工業（株）製フェニルトリメトキシシラン、ＫＢＭ−１０３
ポリオキシエチレンアルキルエーテルリン酸エステルアニオン界面活性剤Ａ
東邦化学工業（株）製フォスファノール、ＲＳ−７１０
ポリオキシエチレンアルキルエーテルリン酸エステルアニオン界面活性剤Ｂ
東邦化学工業（株）製フォスファノール、ＲＡ−６００
（メタ）アクリレート
日本化薬（株）製ｏ−フェニルフェノールモノエトキシアクリレート、ＫＡＹＡＲＡＤ  ＯＰＰ−１
【００８６】
また、以下の実施例及び比較例において、酸化ジルコニウム粒子の有機溶媒分散液と重合性組成物の物性は下記のようにして測定した。
【００８７】
（酸化ジルコニウム粒子の有機溶媒分散液における酸化ジルコニウム粒子の平均粒子径）
日機装（株）製粒度分布測定装置ＵＰＡ−ＥＸ１５０を用いて、動的光散乱法にて測定した。
（重合性組成物における酸化ジルコニウム粒子の平均粒子径）
重合性組成物をメチルエチルケトンにて希釈し、得られた希釈物について、日機装（株）製粒度分布測定装置ＵＰＡ−ＥＸ１５０を用いて、動的光散乱法にて測定した。
（重合性組成物の透明性）
重合性組成物を透明な容器に入れ、目視して、透明であるときを○、白濁しているときを×とした。
（流動性）
重合性組成物を透明な容器に入れ、傾けたとき、流れが認められたときを○、流れが認められなかったときを×とした。
（粘度）
Ｅ型回転粘度計（東機産業（株）製ＴＶ−２０）を用いて、液温２５℃、ローターの角度３°、半径９．７ｍｍ、回転数６０ｒｐｍにて測定した。
（屈折率）
アッベ屈折計（（株）アタゴ製ＲＸ−７０００ｉ）によって、光源としてナトリウムスペクトルのＤ線を用いて、液温２０℃にて測定した。
【００８８】
以下の実施例及び比較例において、重合性組成物を調製するために用いた成分の仕込み組成と共に、得られた重合性組成物の成分組成と物性を表１及び表２に示す。
【００８９】
実施例１
酸化ジルコニウムメタノール分散体（堺化学工業（株）製酸化ジルコニウムメタノール分散体、ＳＺＲ−Ｍ、酸化ジルコニウム濃度３０重量％、動的光散乱法による酸化ジルコニウムの平均粒子径３ｎｍ、以下、同じ）１００部にｐ−スチリルトリメトキシシラン（信越化学工業（株）製ｐ−スチリルトリメトキシシラン、ＫＢＭ−１４０３、以下、同じ）４．２０部、ポリオキシエチレンアルキルエーテルリン酸エステルアニオン界面活性剤（東邦化学工業（株）製フォスファノールＲＳ−７１０、以下、同じ）１．０５部及びｏ−フェニルフェノールモノエトキシアクリレート（日本化薬（株）製ＫＡＹＡＲＡＤ  ＯＰＰ−１）２４．７５部を加えて混合物を調製した。この混合物を攪拌しながら、温度５５〜７０℃に加熱し、メタノールを除去して、その組成を表１に示すように、酸化ジルコニウム５０．０部、ｐ−スチリルトリメトキシシラン７．００部、ポリオキシエチレンアルキルエーテルリン酸エステルアニオン界面活性剤１．７５部及びｏ−フェニルフェノールモノエトキシアクリレート４１．２５部からなる重合性組成物を得た。
【００９０】
実施例２〜１９
表１から表３に示す仕込む組成にて混合物を調製し、実施例１と同様にして、表１から表３に示す組成を有する重合性組成物を得た。
【００９１】
比較例１
酸化ジルコニウムメタノール分散体１００部にｐ−スチリルトリメトキシシラン４．５０部及びｏ−フェニルフェノールモノエトキシアクリレート２５．５０部を加えて、混合物を調製し、この混合物を攪拌しながら、温度５５〜７０℃に加熱したところ、酸化ジルコニウム粒子が凝集して、得られた混合物が白濁すると共に、粘度が上昇した。その結果、得られた重合性組成物は流動性を有しなかった。
【００９２】
比較例２〜４
表３に示す仕込む組成にて混合物を調製し、実施例１と同様にして、表３に示す組成を有する重合性組成物を得た。
【００９３】
上記実施例１〜１９において得られた重合性組成物の成分組成（部）と共に、透明性、流動性、粘度及び動的光散乱法による平均粒子径を表１から表３に示す。一部の重合性組成物については屈折率を示す。また、上記比較例１〜４において得られた重合性組成物の成分組成（部）と共に、透明性、流動性、粘度及び動的光散乱法による平均粒子径を表３に示す。
【００９４】
【表１】
2016210948.tif 000003
【００９５】
【表２】
2016210948.tif 000004
【００９６】
【表３】
2016210948.tif 000005
【００９７】
表１から表３に示す結果から明らかなように、微細な酸化ジルコニウム粒子が（メタ）アクリレート類中において、凝集、白濁、ゲル化等することなしに、安定に分散していると共に、高透明性と高屈折率と高流動性を有する重合性組成物を得ることができる。
【００９８】
これに対して、比較例１によれば、分散剤としてシランカップリング剤のみを用いて、酸化ジルコニウムの有機溶媒分散液に（メタ）アクリレートであるｏ−フェニルフェノールモノエトキシアクリレートを加え、攪拌しながら加熱下にメタノールを除去したので、酸化ジルコニウム粒子が凝集して、得られた混合物は白濁し、更に、粘度も上昇した。その結果、流動性を有する組成物を得ることはできなかった。
【００９９】
比較例２及び３においては、シランカップリング剤とポリオキシエチレンアルキルエーテルリン酸エステルアニオン界面活性剤の組み合わせからなる分散剤を用いたものの、シランカップリング剤の上記ポリオキシエチレンアルキルエーテルリン酸エステルアニオン界面活性剤に対する重量比が本発明において規定する範囲外にあるために、酸化ジルコニウム粒子の有機溶媒分散液に重合性（メタ）アクリレートを加え、加熱下にメタノールを除去している間に、得られた混合物は増粘して、その結果、流動性を有する組成物を得ることはできなかった。
【０１００】
比較例４においては、分散剤としてポリオキシエチレンアルキルエーテルリン酸エステルアニオン界面活性剤のみを用いたので、酸化ジルコニウム粒子の有機溶媒分散液に重合性（メタ）アクリレートを加え、加熱下にメタノールを除去している間に、得られた混合物は著しく増粘し、その結果、流動性を有する組成物を得ることはできなかった。